(57)【特許請求の範囲】
【請求項１】
自身が摩耗することによって筆跡を形成する多孔質の芯体の孔内に、少なくとも香料成分と、エチルセルロース、エチルヒドロキシエチルセルロース、メチルヒドロキシプロピルセルロース、ポリビニルアルコールから選ばれる一種もしくは二種以上の水溶性高分子とを配置し、芯体の孔に水溶性高分子の皮膜を形成した鉛筆芯。
【発明の詳細な説明】
【技術分野】
【０００１】
本発明は、少なくとも筆記による摩耗の際に香る、香料入り鉛筆芯に関する。
【背景技術】
【０００２】
特開昭４９−３２７２６号公報（特許文献１）には、焼成した鉛筆芯に香料と油脂類やロウ類とを含浸させることによって、芯体の香りの持続性を高めた鉛筆芯が開示されている。
【特許文献１】特開昭４９−３２７２６号公報
【発明の開示】
【発明が解決しようとする課題】
【０００３】
特許文献１に開示されているもののように、焼成した鉛筆芯の孔内に香料成分と油脂類やロウ類とを含浸させる芯では、香料成分と油脂類やロウ類を相溶させ、ワックス成分が固化する際に形成されるワックス結晶の粒界に香料成分を封じ込めることにより香料の揮発を抑えているのであるが、気温が上がると結晶が溶融し始めて香料を封じ込められなくなり、香りの持続性が保たれない問題があった。
【課題を解決するための手段】
【０００４】
本発明は、自身が摩耗することによって筆跡を形成する多孔質の芯体の孔内に、少なくとも香料成分と、エチルセルロース、エチルヒドロキシエチルセルロース、メチルヒドロキシプロピルセルロース、ポリビニルアルコールから選ばれる一種もしくは二種以上の水溶性高分子とを配置し、芯体の孔に水溶性高分子の皮膜を形成した鉛筆芯を要旨とする。
【発明の効果】
【０００５】
香料成分と水溶性高分子とが気孔中に配置すると、気孔が筆記などにより開口した際に、当該開口部から水溶性高分子の溶媒が揮発することにより、水溶性高分子は固体状態へと移行していく。固体状態になった水溶性高分子は気温の変化により溶融状態に変化することはないので香料の揮発が抑制され、気温の変化に関わらず芯体の香りの持続性が向上するものと推察される。
【発明を実施するための最良の形態】
【０００６】
以下、本発明を詳細に説明する。
本発明において、香料とは香気を放つ成分及びそれを含む組成物を包含するものである。例えば、植物性原料から圧搾、水蒸気蒸留などの手段により得られるラベンダー、ジャスミン、ローズ、ベルガモットなどの精油や、麝香鹿の香のうや抹香鯨の結石などの動物性原料を、各種溶媒により抽出し濃縮して得られるムスクやアンバーグリースなどの精油や、食品素材を圧搾抽出したり加熱処理を施すなどして得られる調理フレーバー、また、乳原料、脂質、タンパク質及び糖質等と微生物・酵素との化学反応により生成する微生物・酵素フレーバーや、エチルアセテート、プロピルアセテート、エチルブチレート、ベンジルアセテート、酢酸アミル、イソボルニルアセテート、フェニルエチルアルコール、ヘキシルアルコール、ターピネオール、ベンジルアルコールなどの合成香料が挙げられ、さらには、香気の立ち上がり強度や、香りのバランス、更には香りの持続性などを調整する際に使用される各種溶剤類が配合されている場合も含む。
【０００７】
水溶性高分子としては、優れた皮膜形成作用を持つものとしてエチルセルロース、エチルヒドロキシエチルセルロース、メチルヒドロキシプロピルセルロース、ポリビニルアルコールから選ばれる一種もしくは二種以上を使用する。これらの水溶性高分子は、固体状態では水溶性高分子の中でも密に高分子鎖が絡み合うので、香料の揮発がより抑制されやすくなるので良い。これら水溶性高分子を単独または複数種組み合わせて使用され、また含浸量は、芯体の重量に対して０．０５重量％以上含浸させることで十分である。
【０００８】
これらの香料成分、水溶性高分子を芯体に含浸させる方法は限定されない。
例えば、溶媒（水、ジメチルホルムアミド、アセトアミド、酢酸メチル、酢酸エチル、エチレングリコール、グリセリン等）で溶解または分散した水溶性高分子と香料成分とを予め混合した液に芯体を浸漬する。浸漬の際に３０℃以上５０℃以下の加温状態としても良い。混合した液から芯体を取り出し、表面に残る香料成分を遠心分離器などで除去する。
また、先ず香料成分に芯体を浸漬して香料成分を含浸した後に、芯体を水溶性高分子の溶液に浸漬しても良い。
【０００９】
本発明に使用する、上述の各成分を含浸させる媒体となる芯体は、従来用いられている構成材料及び製造方法を限定なく用いることができる。
黒鉛や窒化硼素等の各種体質材と、粘土や各種合成樹脂などを結合材として使用し、必要に応じて使用される着色材、気孔形成材、可塑剤、溶剤などと共にニーダー、ヘンシェルミキサー、３本ロールなどで均一分散させ、押し出し成形後、８００℃以上１２００℃以下で高温焼成して得られる。
具体的には、粘土やポリ塩化ビニル、ポリ塩素化ポリエチレン、フラン樹脂、ポリビニルアルコール、スチロール樹脂、アクリル樹脂、尿素樹脂、メラミン樹脂、ポリエステル樹脂などの合成樹脂を結合材として使用し、黒鉛、窒化硼素、タルク、雲母などの体質材、必要に応じて使用される有機顔料や無機顔料などの着色材、ポリアミド、ポリエチレン、ポリメチルメタクリレート（ＰＭＭＡ）などの気孔形成材、フタル酸ジオクチル（ＤＯＰ）、フタル酸ジブチル（ＤＢＰ）などの可塑剤、水、アルコール、ケトン、エステル、芳香族炭化水素などの溶剤と共にニーダー、ヘンシェルミキサー、３本ロールなどで均一分散させた後に成形、高温焼成して黒色又は白色の焼成鉛筆が得られる。
【実施例】
【００１０】
次に実施例を挙げて本発明を更に説明するが、本発明はこれら実施例に限定されるものではない。
＜焼成芯体１の準備＞
塩化ビニル樹脂                  ４０重量部
黒鉛                            ５０重量部
カーボンブラック                  ２重量部
ジオクチルフタレート            １０重量部
ステアリン酸                      ２重量部
メチルエチルケトン              ３０重量部
上記配合を配合物として、ニーダー及び３本ロールにより十分混練後、細線状に押し出し成形し、空気中で３００℃まで加熱し、更に、不活性雰囲気で９５０℃に加熱し、焼成芯体１を得た。
【００１１】
＜焼成芯体２の準備＞
ベントナイト                      ２０重量部
窒化硼素                          ５０重量部
塩化ビニル樹脂                    １０重量部
ジオクチルフタレート              １０重量部
ステアリン酸                        ２重量部
メチルエチルケトン                ３０重量部
上記配合を配合物として、ニーダー及び３本ロールにより十分混練後、細線状に押し出し成形し、空気中で１８０℃まで加熱し、更に、不活性雰囲気で１０００℃に加熱し、そして空気中で５００℃に加熱して白色の焼成芯体を得る。この白色焼成芯体を下記赤色インキへ浸し３０℃で２４時間静置したのち芯体表面の余分なインキを遠心分離器で除去し赤色の焼成芯体２を得た。
【００１２】
（赤色インキ）
赤色染料（染料、Ｓｕｍｉｆｉｘ  ＨＦ  Ｒｅｄ  Ｇ  ｇｒａｎ、ケムテックス（株）製）                                                                  ３０重量部
エチルアルコール（溶剤）                                            ７０重量部
上記配合物を混合して赤色インキを得た。
【００１４】
＜実施例１＞
上記焼成芯体１をステンレス製の金網で出来た容器に入れ、ベルガモット抽出液とグリセリンに濃度が１０．０重量％となるよう溶かしたエチルセルロース（エトセルＧｒ、日進化成（株）製）との混合溶液で満たされたビーカー内に投入した。ベルガモット抽出液とエチルセルロースの割合は９９．５：０．５となるように調整した。このビーカをマグネティックスターラー上に置き、スターラーの回転端子が焼成芯体１が入った金網容器と接触しないように調整しながら撹拌を行った。３０℃の加温で２４時間含浸後に焼成芯体１を引き上げ、芯体表面の余分な含浸成分を遠心分離器で除去し、芯径０．５７２ｍｍのベルガモットの香り付き鉛筆芯を得た。含浸された含浸成分は、含浸する前の焼成芯体１の重量に対して約１２．２重量％であった。
【００１５】
＜実施例２＞
実施例１において、含浸時間を８時間に代えた以外は実施例１と同様にして、ベルガモットの香り付き鉛筆芯を得た。含浸されたベルガモット抽出液は、含浸する前の芯体の重量に対して約５．２重量％であった。
【００１６】
＜実施例３＞
実施例１において、ベルガモット抽出液を、ローズ系香料成分に代えた以外は実施例１と同様にして、ローズの香り付き鉛筆芯を得た。含浸された含浸成分は、含浸する前の焼成芯体１の重量に対して約１４．５重量％であった。
【００１７】
＜実施例４＞
実施例１において、エチルセルロースを、ポリビニルアルコール（ゴーセノールＴ−３３０Ｈ、日本合成化学（株）製）に代えた以外は実施例１と同様にして、ベルガモットの香り付き鉛筆芯を得た。含浸された含浸成分は、含浸する前の焼成芯体１の重量に対して約１２．５重量％であった。
【００１８】
＜実施例５＞
実施例１において、ベルガモット抽出液をローズ系香料成分に、エチルセルロースをポリビニルアルコールに代えた以外は実施例１と同様にして、ローズの香り付き鉛筆芯を得た。含浸された含浸成分は、含浸する前の焼成芯体１の重量に対して約１３．５重量％であった。
【００１９】
＜実施例６＞
実施例１において、エチルセルロースを、エチルヒドロキシエチルセルロース（（株）サティス製薬製）に代えた以外は実施例１と同様にして、ベルガモットの香り付き鉛筆芯を得た。含浸された含浸成分は、含浸する前の焼成芯体１の重量に対して約１３．１重量％であった。
【００２０】
＜実施例７＞
実施例１において、エチルセルロースを、メチルヒドロキシプロピルセルロース（幸栄化学産業（株）製）に代えた以外は実施例１と同様にして、ベルガモットの香り付き鉛筆芯を得た。含浸された含浸成分は、含浸する前の焼成芯体１の重量に対して約１２．８重量％であった。
【００２１】
＜実施例８＞
上記焼成芯体１をステンレス製の金網で出来た容器に入れ、ベルガモット抽出液で満たされたビーカ内に投入し３０℃の加温で１２時間含浸後に引き上げ、芯体表面の余分な含浸成分を遠心分離器で除去した。含浸されたベルガモット抽出液は、含浸する前の芯体の重量に対して約１０．１重量％であった。この芯体をエチルセルロースの１．５重量％グリセリン溶液で満たされたビーカ内に投入し、３０℃の加温で１２時間含浸後に引き上げ、芯体表面の余分な含浸成分を遠心分離器で除去してベルガモットの香り付き鉛筆芯を得た。含浸されたエチルセルロースは、エチルセルロースを含浸する前の芯体重量に対して約０．８重量％程であった。
【００２２】
＜実施例９＞
実施例１において、焼成芯体１に代え焼成芯体２を用いた他は、実施例１と同様にして、ベルガモットの香り付き赤鉛筆芯を得た。尚、焼成芯体２に含浸された含浸成分は、含浸する前の焼成芯体２のみの重量に対して約１４．３重量％であった。
【００２３】
＜比較例１＞
実施例１において、ベルガモット抽出液と水に溶かしたポリアクリル酸の混合溶液を、ベルガモット抽出液とパラフィンワックス（パラフィンワックス１２０、日本精鑞（株）製）の割合が９９．５：０．５である混合溶液に代え、３０℃の加温を５０℃に代えた以外は実施例１と同様にして、ベルガモットの香り付き鉛筆芯を得た。含浸された含浸成分は、含浸する前の焼成芯体１の重量に対して約１１．３重量％であった。
【００２４】
＜比較例２＞
実施例１において、ベルガモット抽出液と水に溶かしたポリアクリル酸の混合溶液を、ベルガモット抽出液とラウリン酸（ＮＡＡ３１２、日本油脂（株）製）の割合が９９．５：０．５である混合溶液に代え、３０℃の加温を４０℃に代えた以外は実施例１と同様にして、ベルガモットの香り付き鉛筆芯を得た。含浸された含浸成分は、含浸する前の焼成芯体１の重量に対して約１２．３重量％であった。
【００２５】
＜比較例３＞
実施例１において、ベルガモット抽出液と水に溶かしたポリアクリル酸の混合溶液を、ジャスミン（Ｊ−７２８７、井上香料製造所（株）製）に代えた以外は実施例１と同様にして、ジャスミンの香り付き鉛筆芯を得た。含浸された含浸成分は、含浸する前の焼成芯体１の重量に対して約１３．８重量％であった。
【００２６】
＜比較例４＞
実施例１において、焼成芯体１に代え焼成芯体２を用い、ベルガモット抽出液と水に溶かしたポリアクリル酸の混合溶液を、ジャスミン（Ｊ−７２８７、井上香料製造所（株）製）に代えた以外は実施例１と同様にして、ジャスミンの香り付き赤鉛筆芯を得た。含浸された含浸成分は、含浸する前の焼成芯体２の重量に対して約１４．８重量％であった。
【００２７】
以上、各実施例及び比較例の鉛筆芯について、通気のある２５℃および４０℃に設定された室内に放置して、所定期間（ア：直後、イ：２週間放置、ウ：１ヶ月放置）毎に取り出して、ＪＩＳ  Ｓ  ６００５の濃度測定で使用する画線機にて筆記し、それぞれの筆跡の濃度（単位Ｄ）を測定すると共に、無作為に選んだ５０人のパネラーによって、その時得られた画線紙から芳香性が感じられたとするパネラーの割合を百分率にした。各結果を表１に示す。
【００２８】
【表１】
0005463614.tif 000002